(57)【要約】【課題】  蛍光体膜およびこの蛍光体膜を構成する蛍光体微粒子や結着剤として添加されるアルミナ微粒子を特定することにより、始動時の光束立上り特性および蛍光体膜の被着強度の向上がはかれる蛍光ランプおよびこの蛍光ランプが装着された照明装置を提供することを目的とする。【解決手段】  ガラスバルブ１と、このガラスバルブ１内に設けられた電極５と、上記ガラスバルブ１内に封入された希ガスおよびバルブ内表面積当たりの封入量が０．００９ｍｇ／ｃｍ2 以下の水銀からなる放電媒体と、蛍光体微粒子およびＢＥＴ値が６０ｍ2／ｇ以上のアルミナ微粒子ならびにＢＥＴ値が４０ｍ2／ｇ以下のアルミナ微粒子からなる結着剤を含有して上記ガラスバルブ内面に形成された蛍光体膜６とを備えた蛍光ランプＬ１およびこの蛍光ランプＬ１が装着された照明装置９である。【選択図】  図１
2005209614.tif 000002
【特許請求の範囲】
【請求項１】
ガラスバルブと；
このガラスバルブ内に設けられた電極と；
上記ガラスバルブ内に封入された希ガスおよびバルブ内表面積当たりの封入量が０．００９ｍｇ／ｃｍ2 以下の水銀からなる放電媒体と；
蛍光体微粒子およびＢＥＴ値が６０ｍ2 ／ｇ以上の結着剤微粒子ならびにＢＥＴ値が４０ｍ2 ／ｇ以下の結着剤微粒子を含有して上記ガラスバルブ内面に形成された蛍光体膜と；
を具備していることを特徴とする蛍光ランプ。
【請求項２】
ＢＥＴ値が６０ｍ2 ／ｇ以上の結着剤微粒子がγアルミナ微粒子であり、ＢＥＴ値が４０ｍ2 ／ｇ以下の結着剤微粒子がαアルミナ微粒子であることを特徴とする請求項１記載の蛍光ランプ。
【請求項３】
ガラスバルブと；
このガラスバルブ内に設けられた電極と；
上記ガラスバルブ内に封入された希ガスおよびバルブ内表面積当たりの封入量が０．００９ｍｇ／ｃｍ2 以下の水銀からなる放電媒体と；
蛍光体微粒子および結着剤微粒子を含有して上記ガラスバルブ内面に形成されたＢＥＴ値が１．２〜１．７ｍ2 ／ｇの蛍光体膜と；
を具備していることを特徴とする蛍光ランプ。
【請求項４】
結着剤微粒子が、γアルミナ微粒子とαアルミナ微粒子との混合物からなることを特徴とする請求項３に記載の蛍光ランプ。
【請求項５】
ガラスバルブと；
このガラスバルブ内に設けられた電極と；
上記ガラスバルブ内に封入された希ガスおよびバルブ内表面積当たりの封入量が０．００９ｍｇ／ｃｍ2 以下の水銀からなる放電媒体と；
ＢＥＴ値が６０ｍ2 ／ｇ以上のγアルミナ微粒子およびＢＥＴ値が４０ｍ2 ／ｇ以下のαアルミナ微粒子からなる結着剤微粒子ならびに蛍光体微粒子を含有して上記ガラスバルブ内面に形成されたＢＥＴ値が１．２〜１．７ｍ2 ／ｇの蛍光体膜と；
を具備していることを特徴とする蛍光ランプ。
【請求項６】
γアルミナ微粒子が蛍光体微粒子に対して１．５質量％以下添加されていることを特徴とする請求項２、４および５いずれか一記載の蛍光ランプ。
【請求項７】
結着剤微粒子の平均ＢＥＴ値が４０〜８０ｍ2 ／ｇであることを特徴とする請求項１ないし６のいずれか一に記載の蛍光ランプ。
【請求項８】
蛍光体微粒子に対して結着剤微粒子が３．０質量％以下添加されていることを特徴とする請求項１ないし７のいずれか一に記載の蛍光ランプ。
【請求項９】
照明装置本体と；
この装置本体に設置された請求項１ないし８のいずれか一に記載の蛍光ランプと；
この蛍光ランプの点灯回路装置と；
を具備していることを特徴とする照明装置。
【発明の詳細な説明】
【技術分野】
【０００１】
本発明は、ガラスバルブ内面に形成された蛍光体膜およびこの蛍光体膜を構成する蛍光体やアルミナ結着剤を改善した蛍光ランプならびにこの蛍光ランプを装着した照明装置に関する。
【背景技術】
【０００２】
蛍光ランプは、内面に蛍光体膜を形成した管形のガラスバルブ内に放電媒体として水銀およびアルゴン等の希ガスからなる放電媒体を封入して、放電による水銀原子の発光スペクトルの内、主に２５４ｎｍ等を蛍光体の励起源として利用している光源である。
【０００３】
そして、このような蛍光ランプは、ランプ完成後、倉庫や販売店等における保管等を経て、それぞれの器具や機器に装着して点灯されるが、点灯初期においてはバルブ中央部の輝度がバルブ端部に比べ低い（暗い）という現象、すなわち輝度分布が一様でなくランプの光束立上り特性が悪いという現象が発生していた。
【０００４】
また、器具や機器に装着した蛍光ランプを長期間点灯しないで放置しておいた状態で、特に温度が低い場所等において再点灯したとき、初期ほどでもないが点灯したランプに輝度むらが生じることがあった。
【０００５】
なお、この現象は蛍光ランプを点灯してバルブ各部の温度がほぼ均衡する１０分程度経過すると、輝度はほぼ一様となり目視的には問題がなくなる。
【０００６】
この点灯初期の部分的な輝度低下の不具合は、従来のようにバルブ内に過剰の水銀が封入された蛍光ランプにはみられなかった。しかし、近時、環境への影響を極力少なくする目的から、蛍光ランプ内に封入する水銀量を必要最小限にしているが、水銀封入量を少なくした蛍光ランプは、点灯初期の部分的な輝度低下の不具合が発生しやすい傾向にある。一般的に、水銀は蛍光ランプ内に封入した後、蛍光ランプのエージングや試験点灯時を行うことでその多くが蛍光体膜等に吸着される。このため、水銀封入量を少なくした蛍光ランプは、蛍光体膜に多量の水銀が吸着されると水銀蒸気が不足するので、点灯開始直後は一部が暗い状態で点灯を続けるという不具合が発生するものと考えられる。そして、点灯後はバルブの温度上昇とともに蛍光体膜等に吸着している水銀が徐々に蒸発し、バルブ内に水銀蒸気が十分行き渡ると暗い部分が無い正常な点灯状態となる。
【０００７】
また、他の要因としては、ガラスバルブの端部は口金が取着されていたり、包装箱内においては外側に位置しているため、温度の低下が早くバルブ内で蒸発した水銀がこの端部に集まって、バルブ内の水銀分布は両端部が多く中央部が少なくなることに起因するためと考えられる。
【０００８】
そして、前者の蛍光体膜に水銀が吸着されることを改善することに関しては、蛍光体膜を形成するため蛍光体微粒子に混合される結着剤をαアルミナを主成分とすることによって解決できることが特許文献１に記載されている。
【０００９】
また、後者のバルブ内の水銀分布の改善に関しては、蛍光体膜を形成する微粒子の比表面積（ＢＥＴ値）を規制することによって解決できることが特許文献２に記載されている。
【００１０】
しかし、上記特許文献１の場合、αアルミナを結着剤としたときの膜強度については考慮されておらず、蛍光ランプの品質および生産性に問題が生じる虞があった。
【００１１】
また、上記特許文献２の場合、比表面積抑制剤として使用される酸化硼素または酸化マグネシウムに水・カーボン等の不純物がバルブ内排気後に残留し易く、これら残留成分の影響によりランプ特性の低下を来すという不具合があった。
【特許文献１】特開２００１−５７１７８号公報
【特許文献２】特許第３４３８７１７号公報
【発明の開示】
【発明が解決しようとする課題】
【００１２】
上記蛍光体膜を形成するため蛍光体微粒子に混合される結着剤にγアルミナを用いた場合は、上記光束立上り特性の低下が発生し易く、また、結着剤にαアルミナを用いた場合は、バルブ内面への蛍光体の被着強度が弱く、バルブ内部の真空排気時や希ガス封入時等の圧力変化やランプの運搬時等の衝撃によって蛍光体膜にひび割れや剥離等の現象が発生してランプ発光特性や外観品質を低下するということが知られている。
【００１３】
本発明は、上記事情に鑑みなされたもので、蛍光体膜およびこの蛍光体膜を構成する蛍光体微粒子や結着剤微粒子の材質を特定することにより、始動時の光束立上り特性および蛍光体膜の被着強度の向上がはかれる蛍光ランプおよびこの蛍光ランプが装着された照明装置を提供することを目的とする。
【課題を解決するための手段】
【００１４】
本発明の請求項１記載の蛍光ランプは、ガラスバルブと、このガラスバルブ内に設けられた電極と、上記ガラスバルブ内に封入された希ガスおよびバルブ内表面積当たりの封入量が０．００９ｍｇ／ｃｍ2 以下の水銀からなる放電媒体と、蛍光体微粒子およびＢＥＴ値が６０ｍ2 ／ｇ以上の結着剤微粒子ならびにＢＥＴ値が４０ｍ2 ／ｇ以下の結着剤微粒子を含有して上記ガラスバルブ内面に形成された蛍光体膜とを具備していることを特徴としている。また、本発明の請求項２は、請求項１記載の蛍光ランプにおいて、ＢＥＴ値が６０ｍ2 ／ｇ以上の結着剤微粒子がγアルミナ微粒子でありＢＥＴ値が４０ｍ2 ／ｇ以下の結着剤微粒子がαアルミナ微粒子であることを特徴としている。
【００１５】
本発明は、蛍光体膜がＢＥＴ値（微粒子の比表面積）６０ｍ2 ／ｇ以上の結着剤微粒子とＢＥＴ値が４０ｍ2 ／ｇ以下の結着剤微粒子とを混合したものを含有しているので、塗膜の被着強度を損なうことなく水銀の拡散を早くして全光束も従来のようにγアルミナのみを結着剤微粒子として用いた場合と同等にすることができる。
【００１６】
上記ＢＥＴ値が４０ｍ2 ／ｇ以下の物質としては、αアルミナ（α−Ａｌ2 Ｏ3 ）が品質的、経済的観点から好ましいが、この他にイットリア（Ｙ2 Ｏ3 ）、ピロリン酸カルシウム（Ｃａ2 Ｐ2 Ｏ7 ）、ピロリン酸ストロンチウム（Ｓｒ2 Ｐ2 Ｏ7 ）、酸化ジルコニウム（ＺｒＯ2 ）、酸化ランタン（Ｌａ2 Ｏ3 ）のうちから選ばれた少なくとも一種を含有していても、αアルミナ一種を含有するものと同様の作用を奏する。また、これら物質の含有比率は蛍光体微粒子に対して５質量％以下が好ましかった。
【００１７】
さらに、蛍光体微粒子に対して１質量％以下の硼酸を上記結着剤に添加しても、上記と同様な作用効果を奏する。
【００１８】
この発明が限定する水銀の封入量がバルブ内表面積当たり０．００９ｍｇ／ｃｍ2 以下とは、環境上に配慮した過剰の水銀を有していない各種定格の蛍光ランプとして機能する必要最小限の量の水銀を封入したランプへの適用を対象としたものである。
【００１９】
なお、本発明ならびに以下の各発明において、特に指定しない限り用語の定義および技術的意味は次による。
【００２０】
放電容器を構成するガラスバルブの材質はソーダライムガラスや鉛ガラス等の軟質ガラスあるいはホウケイ酸ガラス、アルミノシリケートガラスや石英ガラス等の硬質ガラスを用いることができる。
【００２１】
また、ガラスバルブの形状は直管形、環形、Ｕ字形、Ｗ字形、ＷＵ字形等や複数本の直管状バルブを継いだ、いわゆるコンパクト形であってもよい。また、管状のガラス管や一端を閉塞したガラスバルブの開口端部に金属製ステムやエンドキャップを封着して気密容器を形成したランプあるいはスペーサを介し表裏２枚の板材を接合したりＵ字形等の放電溝が刻設された板体を重合やガラス板を接合して形成した平板形のランプ等にももちろん適用できる。また、封着部はステムやエンドキャップ等を用い閉塞したもの、圧潰封着等その形態は問わない。なお、本発明は、特に水銀蒸気が拡散しにくいバルブ長（ほぼ放電路長と同等）が大きい蛍光ランプほど顕著な効果を発揮する。バルブ長としては、直線にした状態で６００ｍｍ以上、好ましくは１０００ｍｍ以上のものが好適である。
【００２２】
蛍光体膜を形成する蛍光体は、既知の各種のものを使用し得るものであり、たとえば一般照明用の蛍光ランプには３波長発光形の希土類蛍光体やハロリン酸塩蛍光体等を用いることができる。その他蛍光ランプの用途やグレードに応じて任意の蛍光体を用いることができる。特に、三波長発光形の希土類蛍光体は水銀蒸気を吸着しやすく、水銀蒸気が拡散しにくいものであるので、本発明の効果が顕著に発揮される。
【００２３】
また、本発明は、ガラスバルブ内面と蛍光体膜との間にアルミナ等の保護膜やネサ膜等からなる透明導電膜を形成したりあるいは反射被膜を併設した種類の蛍光ランプにも適用できるものである。
【００２４】
また、放電媒体としてバルブ内に封入される希ガスは、アルゴン（Ａｒ）、ネオン（Ｎｅ）、クリプトン（Ｋｒ）、キセノン（Ｘｅ）や窒素（Ｎ2）等の少なくとも一種を用いることができる。
【００２５】
また、バルブ内に封入される水銀の形態は、液状水銀でも構わないが、水銀を少ない質量で定量的に封入するために亜鉛（Ｚｎ）、鉛（Ｐｂ）、錫（Ｓｎ）、ビスマス（Ｂｉ）、インジウム（Ｉｎ）等の少なくとも一種のアマルガム形成金属とのアマルガムを、ペレット（粒）状としたもので封入することができる。また、板状体に水銀合金を形成したＧＥＭＥＤＩＳ（商品名）等を水銀封入媒体として使用してもよい。
【００２６】
また、水銀はステムの排気管を通じ封入されたり、排気管内、ステム面、リード線に収容や取着あるいは口金等が被冠されることにより外から隠すことができる場合は、蛍光体膜上等に配設させてもよい。
【００２７】
また、電極はコイル状のフィラメントからなる熱陰極形や冷陰極形等を用いることができ、配設場所はバルブ内であってもバルブの外面に形成してあってもよい。
【００２８】
さらに、本発明の蛍光ランプとしては、スタータ形蛍光ランプ、ラピッドスタート形蛍光ランプ、高出力蛍光ランプや各種用途の蛍光ランプに適用できる。
【００２９】
本発明の請求項３記載の蛍光ランプは、ガラスバルブと、このガラスバルブ内に設けられた電極と、上記ガラスバルブ内に封入された希ガスおよびバルブ内表面積当たりの封入量が０．００９ｍｇ／ｃｍ2 以下の水銀からなる放電媒体と、蛍光体微粒子および結着剤微粒子を含有して上記ガラスバルブ内面に形成されたＢＥＴ値が１．２〜１．７ｍ2 ／ｇの蛍光体膜とを具備していることを特徴としている。また、本発明の請求項４は、請求項３記載の蛍光ランプにおいて、結着剤微粒子が、γアルミナ微粒子とαアルミナ微粒子との混合物からなることを特徴としている。
【００３０】
本発明は蛍光体膜のＢＥＴ値（微粒子の比表面積）を規制したもので、点灯初期に蛍光体膜に水銀が吸着されることによるランプ光束の立上がりの悪化を防ぐことができ、かつ、蛍光体膜に十分な被着強度をもたせること等の作用を奏する。
【００３１】
すなわち、この蛍光体膜のＢＥＴ値が１．２ｍ2 ／ｇ未満であると、結着剤微粒子の結着力不足によって蛍光体膜の被着強度不足による蛍光体膜に剥がれが生じる等の不具合を生じ、また、逆にＢＥＴ値が１．７ｍ2 ／ｇを超えると、点灯初期において蛍光体膜に水銀が吸着されることによる不具合を生じ、ばらつきなどを考慮すると特に好ましくは１．４〜１．６ｍ2 ／ｇ程度である。
【００３２】
本発明の請求項５記載の蛍光ランプは、ガラスバルブと、このガラスバルブ内に設けられた電極と、上記ガラスバルブ内に封入された希ガスおよびバルブ内表面積当たりの封入量が０．００９ｍｇ／ｃｍ2 以下の水銀からなる放電媒体と、ＢＥＴ値が６０ｍ2 ／ｇ以上のγアルミナ微粒子およびＢＥＴ値が４０ｍ2 ／ｇ以下のαアルミナ微粒子からなる結着剤微粒子ならびに蛍光体微粒子を含有して上記ガラスバルブ内面に形成されたＢＥＴ値が１．２〜１．７ｍ2 ／ｇの蛍光体膜とを具備していることを特徴としている。
【００３３】
本発明は蛍光体膜およびアルミナ微粒子からなる結着剤のＢＥＴ値（微粒子の比表面積）を規制したもので、上記請求項１および２に記載した作用を相乗的に奏する。
【００３４】
特に、請求項５記載の蛍光ランプは、結着剤微粒子が、γアルミナ微粒子とαアルミナ微粒子との混合物からなることを特徴としている。γアルミナとαアルミナとの混合物を結着剤として用いることにより、ランプの光束立上り特性の低下抑制がはかれるとともに蛍光体の被着強度を高めることができる。
【００３５】
本発明の請求項６は、請求項２、４および５いずれか一に記載の蛍光ランプにおいて、γアルミナ微粒子が蛍光体微粒子に対して１．５質量％以下添加されていることを特徴としている。
【００３６】
水銀蒸気を吸着しやすいＢＥＴ値が６０ｍ2 ／ｇ以上のγアルミナの添加量を蛍光体微粒子に対し質量比で１．５％以下とすることにより、γアルミナが水銀を吸着することを抑制して、バルブ内への水銀蒸気の拡散をはやめ、水銀の一時的不足に起因する光束立上りの遅延を防ぐことができる。なお、蛍光体膜の強度を確保するために、γアルミナ微粒子は０．３質量％以上とするのが好ましい。
【００３７】
なお、ＢＥＴ値が４０ｍ2 ／ｇ以下のαアルミナの添加量は、上記と同様に１．５質量％以下、好ましくは１．０質量％以下である。
【００３８】
本発明の請求項７は、請求項１ないし６いずれか一記載の蛍光ランプにおいて、結着剤微粒子の平均ＢＥＴ値が４０〜８０ｍ2 ／ｇであることを特徴としている。
【００３９】
本発明は全結着剤微粒子の平均ＢＥＴ値（微粒子の比表面積）を規制したもので、点灯初期に蛍光体膜に水銀が吸着されることによるランプ光束の立上がりの悪化を防ぐことができ、かつ、蛍光体膜に十分な被着強度をもたせること等の作用を奏する。
【００４０】
すなわち、この全結着剤微粒子の平均ＢＥＴ値が４０ｍ2 ／ｇ未満であると、蛍光体膜の被着強度不足による蛍光体膜に剥がれが生じる等の不具合を生じ、また、逆にＢＥＴ値が８０ｍ2 ／ｇを超えると、点灯初期において蛍光体膜に水銀が吸着されることによる不具合を生じ、ばらつきなどを考慮すると特に好ましくは５０〜７０ｍ2 ／ｇ程度である。
【００４１】
本発明の請求項８は、請求項１ないし７いずれか一記載の蛍光ランプにおいて、蛍光体微粒子に対する結着剤微粒子が３．０質量％以下添加してあることを特徴としている。
【００４２】
本発明は結着剤としての全結着剤微粒子の添加量を規制したもので、点灯初期に蛍光体膜に水銀が吸着されることによるランプ光束の立上がりの悪化を防止できる等の作用を奏する。
【００４３】
この全結着剤微粒子の添加量が質量比で３．０％を超えると、点灯初期において蛍光体膜に水銀が吸着されることによる不具合があり、好ましくは１〜２．５質量％程度の添加が好ましい。
【００４４】
本発明の請求項９記載の照明装置は、照明装置本体と、この装置本体に設置された請求項１ないし８のいずれか一に記載の蛍光ランプと、この蛍光ランプの点灯回路装置とを具備していることを特徴としている。
【００４５】
照明装置は、上記請求項１ないし８に記載の作用を有する蛍光ランプを装着したので、始動時にバルブ全長に亘りほぼ一様な輝度を呈する光束立上り特性が向上できる優れた照明を行うことができる。
【００４６】
照明装置は、天井直付形、天井吊下形または壁面取付形であって、蛍光ランプが露出配設されたもの、装置本体にグローブ、セード、反射笠等のランプを覆って制光板が取付けられるものであってもよい。
【００４７】
また、照明装置は本体に１本の蛍光ランプが取着されたものに限らず、たとえば同定格のランプあるいはランプ電力が異なる複数の蛍光ランプが、同一照明装置に装着して配設されていてもよい。
【００４８】
さらに、本発明は蛍光ランプへ電力を供給する点灯回路装置は、電磁式安定器回路装置や高周波点灯回路装置等を用いることができ、点灯回路装置は装置本体内にあっても照明装置とは別体のものであってもよい。
【００４９】
さらにまた、照明装置（器具等に代表される）も上記実施の形態に限らず、種々の照明器具への適用が可能である。
【発明の効果】
【００５０】
請求項１ないし５の発明では、封入水銀量を必要最小限として環境上優れたランプにおいて、始動直後にバルブ全長に亘りほぼ一様な輝度分布を呈する光束立上り特性が高められるとともに蛍光体膜のひび割れ現象の発生を抑制して外観品質が向上した蛍光ランプを提供できる。
【００５１】
請求項６の発明では、γアルミナが水銀を吸着することを抑制して、バルブ内への水銀蒸気の拡散を早め、光束立上り特性が一層向上した蛍光ランプを提供できる。
【００５２】
請求項７の発明では、全結着剤微粒子の平均ＢＥＴ値を４０〜８０ｍ2 ／ｇとしたので、点灯初期に蛍光体膜に水銀が吸着されることによるランプ光束の立上がりの悪化を防ぎ、かつ、蛍光体膜の被着強度を向上させることができる。
【００５３】
請求項８の発明では、結着剤微粒子を蛍光体微粒子に対して３．０質量％以下添加しているので、点灯初期に蛍光体膜に水銀が吸着されることによるランプ光束の立上がりの悪化を一層防止できる。
【００５４】
請求項９の発明では、上記請求項１ないし７に記載の効果を有する蛍光ランプを装着したので、始動時にバルブ全長に亘りほぼ一様な輝度分布を呈する光束立上り特性の向上がはかれた、優れた照明を行うことができる照明器具等の照明装置を提供できる。
【発明を実施するための最良の形態】
【００５５】
以下、本発明の実施の形態を図面を参照して説明する。図１は本発明に係わる直管形蛍光ランプＬ１の一部切欠断面正面図、図２は図１中のａ−ａ線に沿って切断した部分の拡大端面図である。
【００５６】
図１において、１はソーダライムガラスからなる直管状のガラスバルブ、２，２は鉛ガラスからなるステム、３，３は上記ガラスバルブ１とステム２との封着部で、上記バルブ１とステム２とで気密容器を構成している。
【００５７】
４は上記ステム２，２のリード線５，５に継線されたタングステン線を巻回したコイル状フィラメントからなる電極、６はバルブ１の内面に形成された蛍光体膜である。
【００５８】
この蛍光体膜６は、３波長形の希土類蛍光体や連続波長発光形のハロリン酸塩蛍光体等のＢＥＴ値が０．８〜１．２ｍ2 ／ｇたとえば約１．０ｍ2 ／ｇの蛍光体微粒子に、結着剤としてＢＥＴ値が６０ｍ2 ／ｇ以上、好ましくは１００〜１５０ｍ2 ／ｇ、たとえば約１２０ｍ2 ／ｇのγアルミナ微粒子を上記蛍光体微粒子の全質量に対し１．５質量％以下たとえば約１．０質量％と、ＢＥＴ値が４０ｍ2 ／ｇ以下、好ましくは５〜３０ｍ2 ／ｇ、たとえば約２０ｍ2 ／ｇのαアルミナ微粒子を上記蛍光体微粒子の全質量に対し１．５質量％以下たとえば約１．０質量％とを混合しポリエチレンオキサイドＰＥＯに懸濁した溶液をバルブ１の内面に塗布、乾燥した後、焼成して形成されている。
【００５９】
また、バルブ１内には放電媒体として、バルブ内面積（ｃｍ2 ）に対し０．００９ｍｇ以下の水銀およびＡｒ−Ｎｅとの混合希ガスが約３２０Ｐａ封入されている。なお、図中７は封着部３に被冠して設けられた口金である。
【００６０】
上記構成の蛍光ランプＬ１は、製作後倉庫等で保管後出荷され器具に装着して点灯したが、数か月を経た後の点灯であっても始動直後にバルブ１中央部における輝度の低下が目視的に認められないとともに上記蛍光体膜６に剥離の現象もなく、光束立上り特性および外観品質が向上したことを確認できた。
【００６１】
また、水銀が蛍光体微粒子に吸着して酸化されたり、ガラスバルブ１のナトリウムとの反応がなく、水銀の消耗量を大幅に抑制でき、蛍光ランプの封入水銀量を必要な最小量にすることができる。
【００６２】
また、表１は蛍光体膜を形成する蛍光体微粒子に添加する上記ＢＥＴ値が６０ｍ2 ／ｇ以上のγアルミナ微粒子およびＢＥＴ値が４０ｍ2 ／ｇ以下のαアルミナ微粒子の蛍光体微粒子（固形分）の全質量に対する添加比率％と、バルブ内面積に対する水銀の封入量（ｍｇ／ｃｍ2 ）とを種々変えたランプ（１）〜（７）の、光束立上り特性および膜被着強度である。
【００６３】
試験ランプは直管形のＦＬ４０ＳＳの蛍光ランプで、全光束は安定点灯時（定格で６０分点灯後）に測定した各ランプ（１）〜（７）の相対値（最も全光束が高いランプを１００％とした。）で、光束立上り特性は安定点灯時に対する点灯開始６０秒後における光束比である。
【表１】
2005209614.tif 000003
【００６４】
上記表１より明らかなように、水銀を０．０１６ｍｇ／ｃｍ2 と多く封入した比較用のランプでは、蛍光体膜が含有するアルミナ微粒子の種類（γ、α）を問わず光束立上り比が８０％以上でよいが、過剰の水銀が封入されており環境上好ましくない。
【００６５】
また、水銀を０．００５ｍｇ／ｃｍ2 封入し、蛍光体膜にアルミナとしてγアルミナ微粒子を含有させたランプでは、γアルミナ微粒子のみを２質量％含有させた場合（ランプ（１））光束立上り特性が５０％と低下し好ましくない。
【００６６】
また、γアルミナ微粒子を含有せず、αアルミナ微粒子のみを２質量％以上と多く含有させたランプ（５）〜（７）では、全光束および膜の被着強度が弱く好ましくない。
【００６７】
また、水銀を０．００５ｍｇ／ｃｍ2 封入し、蛍光体膜にアルミナとしてγアルミナ微粒子を０．５〜１．５質量％、αアルミナ微粒子を０．５〜１．５質量％含有させたランプ（２）〜（４）では、全光束および光束立上り特性が高く、膜の被着強度が強く好ましかった。
【００６８】
これら表１を勘案するに、蛍光体膜に含有させるアルミナとしては、ＢＥＴ値が６０ｍ2 ／ｇ以上のγアルミナ微粒子を１．０〜１．５質量％、ＢＥＴ値が４０ｍ2 ／ｇ以下のαアルミナ微粒子を０．５〜１．０質量％の比率で混合添加することにより、全光束および光束立上り特性が高く、膜の被着強度が強く好ましかった。
【００６９】
また、図３および図４は本発明の他の実施の形態を示す蛍光ランプであって、図３はガラスバルブ１を円環状に曲成した環形蛍光ランプＬ２、図４はガラスバルブ１を略コ字状に形成したＵ字形蛍光ランプＬ３で、図１に示すランプＬ１と同一部分には同一の符号を付してその説明は省略する。
【００７０】
これら蛍光ランプＬ２およびＬ３も上記実施の形態の直管形蛍光ランプＬ１と同様なγアルミナ微粒子とαアルミナ微粒子とを含有した蛍光体膜６が形成されていて、バルブ１の外形および口金７を除いては上記直管形蛍光ランプＬ１と略同様な構成で、上記実施の形態の直管形蛍光ランプＬ１と同様な作用効果を呈する。
【００７１】
また、上記実施の形態における蛍光体膜６は、蛍光体微粒子とγアルミナ微粒子およびαアルミナ微粒子とが混合して形成されているが、本発明は蛍光体微粒子の表面を、上述した構成のγアルミナ微粒子とαアルミナ微粒子とからなるアルミナ微粒子の混合微粉末で被覆し、この蛍光体微粒子をＰＥＯ等に懸濁した溶液を塗布、焼成して蛍光体膜６を形成してもよい。
【００７２】
このようなアルミナ微粒子を被覆した蛍光体微粒子を用い形成した蛍光体膜６は、水銀との酸化反応を抑制した水銀吸着防止作用を奏し、点灯経過における水銀の消耗が少ない。
【００７３】
因みに、ＦＬ４０ＳＳのランプを１２０００時間点灯した後の水銀の消耗率％は、蛍光体微粒子表面を３０％程度被覆している場合は７０％程度、同じく５０％程度被覆している場合は５０％程度、同じく７０％程度被覆している場合は４０％程度、同じく９０％程度被覆している場合は３０％程度の消耗にとどまり、光束等の発光特性の低下の少ない蛍光ランプを提供できる。
【００７４】
また、上記蛍光体を用い蛍光体膜６を形成した場合は、水銀の封入量を０．００７ｍｇ／ｃｍ2 以下にできる環境上好ましい蛍光ランプを得ることができる。
【００７５】
なお、本発明は、ガラスバルブ１の内径が３０ｍｍ以下で、バルブ長が１０００ｍｍ以上のものを有する蛍光ランプにおいて、特に顕著な効果が現れることが確認できた。これは内径が小さく、全長が長いバルブ１ほど、バルブ１端部に凝集している水銀が、バルブ１全内に拡散するまでに時間がかかるためと考えられる。また、特に上記蛍光体膜を形成する蛍光体懸濁液を水溶性溶液とした場合に、良好な結果が得られた。
【００７６】
また、図５は本発明の直管形蛍光ランプＬ１を用いた照明装置（照明器具）８の実施の形態を示す斜視図である。図中９１は装置本体で、器具８の建物等への取付具や内部に電源接続機構や安定器等の点灯回路９２が収納されている。この本体９１の下方にはセード９３が設けられ、この内部に取付けられたソケット９５，９５，…には２本の直管形蛍光ランプＬ１，Ｌ１の口金７，７が装着されランプＬ１，Ｌ１が支持されている。また、図中９４は反射板である。
【００７７】
この蛍光ランプＬ１，Ｌ１は、電源接続機構、安定器等の点灯回路９２、図示しないコードおよびソケット９５，９５を介し給電され安定した点灯ができる。
【００７８】
そして、この照明装置（照明器具）８に装着された蛍光ランプＬ１，Ｌ１は、点灯初期における輝度の低下部分がなく一様な発光をなす照明を行うことができる。
【実施例１】
【００７９】
直管形のＦＬ４０ＳＳの蛍光ランプで、バルブ１内面に青色蛍光体として（Ｓｒ，Ｂａ，Ｃａ）10（ＰＯ4 ）6 Ｃｌ12：Ｅｕと、緑色蛍光体としてＬａＰ０4 ：Ｃｅ，Ｔｂと、赤色蛍光体としてＹ2 Ｏ3 ：Ｅｕとを約３０：約３１：約３９の比率（Wt％）で混合した約６０ｋｇの３波長発光形の希土類蛍光体を用意し、約１％濃度のＰＥＯ水溶液を約９０ｌ（リットル）、ＢＥＴ値が約１２５ｍ2 ／ｇのγアルミナ微粒子を約６００ｇ（蛍光体微粒子の全質量に対し約１質量％）と、ＢＥＴ値が約１０ｍ2 ／ｇのαアルミナ微粒子を約６００ｇ（蛍光体微粒子の全質量に対し約１質量％）を添加して蛍光体懸濁液をつくる。
【００８０】
そして、長さ約１２００ｍｍ、外径約２９ｍｍのガラス管内面に予め約５０ｍｇ／本程度のアルミナ微粒子を塗布して形成された保護膜上に、十分撹拌した上記蛍光体懸濁液を３〜４ｇ／本程度を塗布して、この塗布膜の乾燥後、ベーキングして蛍光体膜６を形成する。この後、バルブ１とマウントとの封止工程、排気工程および口金取付け工程を経て蛍光ランプを完成する。
【００８１】
なお、上記蛍光体膜６のＢＥＴ値は約１．２ｍ2 ／ｇであり、また、バルブ１内に封入された水銀量は約０．００５ｍｇ／ｃｍ2 で、この水銀量および蛍光体膜６を除く他は現行と同じ構成で形成されている。なお、各ＢＥＴ値は蛍光ランプから保護膜を剥がさないようにして蛍光体膜のみを剥がした粉末試料から分析・測定することができる。
【００８２】
この３波長発光形蛍光ランプはＦＬ４０ＳＳＥＸ−Ｎ／３７の昼白色として、色温度が約５０００Ｋ、色度偏差＋０．０００２と現行ランプに比べて遜色のない発光特性を示すとともに、この蛍光ランプを常温の倉庫で約３か月留め置き、点灯したが蛍光体膜６に剥離がないとともに始動直後の光束立上り特性の低下もなかった。
【図面の簡単な説明】
【００８３】
【図１】本発明の直管形蛍光ランプの実施の形態を示す一部切欠断面正面図である。
【図２】図１中のａ−ａ線に沿って切断した部分の拡大端面図である。
【図３】本発明の円環形蛍光ランプの実施の形態を示す概略正面図である。
【図４】本発明のコ字形蛍光ランプの実施の形態を示す概略正面図である。
【図５】本発明の照明器具（照明装置）の実施の形態を示す斜視図である。
【符号の説明】
【００８４】
Ｌ１：直管形蛍光ランプ
Ｌ２：円環形蛍光ランプ
Ｌ３：コ字形蛍光ランプ
１：ガラスバルブ
５：電極
６：蛍光体膜
８：照明装置（照明器具）
９１：本体
【図１】
2005209614.tif 000004
【図２】
2005209614.tif 000005
【図３】
2005209614.tif 000006
【図４】
2005209614.tif 000007
【図５】
2005209614.tif 000008